(57)【特許請求の範囲】
【請求項１】
陰極、
有機エレクトロルミネセンス物質及び電荷輸送物質を含有する層、
電子受容物質を含有する層、
陽極キャッピング層、
陽極、及び
陰極の前もしくは陽極の後のシーケンスで設けられる基体、
を含み、
前記陽極キャッピング層は、元素金属のＭｇ、又はＣｒからなる
有機発光素子。
【請求項２】
前記有機エレクトロルミネセンス物質及び電荷輸送物質を含有する層は青色に発光    し得る、請求項１に記載の有機発光素子。
【請求項３】
前記陽極キャッピング層は、輝度安定性比率が約１０を上回るよう選択される、
請求項１に記載の有機発光素子。
【発明の詳細な説明】
【技術分野】
【０００１】
有機発光素子（ＯＬＥＤ）は、ディスプレイの用途における有望な技術である。フルカラーディスプレイの用途では、性能に優れた赤色、緑色、青色ＯＬＥＤが望まれる。効率や明るさの面ではＯＬＥＤは殆どのディスプレイ用途に利用可能であるが、輝度安定性の面では、特に青色ＯＬＥＤに関して制限要因となっている。最近の進歩で、赤色ＯＬＥＤや緑色ＯＬＥＤは半減期に至るまでの時間が１００００時間を超えるため、航空機や自動車のディスプレイ、家庭用電子機器や可搬電子機器等、多くの商業用途に適しているが、青色ＯＬＥＤの輝度安定性は多くの場合約１，０００時間に限られ、上述の用途の殆どに適さないことがわかってきた。従って、本発明の実施形態の課題でもあるが、多様な商業用途に利用できるようにするため、各色、特に青色発光ＯＬＥＤの輝度安定性を更に向上させる必要がある。
【背景技術】
【０００２】
当該技術の背景情報として以下の文献を挙げる。
【０００３】
【特許文献１】米国特許第６，７３４，６２５ Ｂ２（ヴォング（Vong）他）
【特許文献２】米国特許出願公開２００２／０１８０３４９ Ａ１（アジズ（Aziz）他）
【特許文献３】米国特許出願公開２００４／０００４４３３ Ａ１（ラマンスキー（Lamansky）他）
【非特許文献１】チェンフォン・チウ（Chengfeng Qiu）他、「金属キャッピング及び酸化物キャッピングを施した有機発光ダイオード用インジウムスズ酸化物電極に関する較研究（"Comparative Study of Metal or Oxide Capped Indium-Tin Oxide Anodes for Organic Light-Emitting Diodes"）」、応用物理学ジャーナル（Journal of Applied Physics）、第９３巻、Ｎｏ．６、３２５３−３２５７ページ（２００３年３月１５日）
【非特許文献２】ユロン・シェン（Yulong Shen）他、「有機発光ダイオードにおいて正孔注入を改良するためのインジウムスズ酸化物の変更（"Modification of Indium Tin Oxide for Improved Hole Injection in Organic Light Emitting Diodes"）」、先端材料（Advanced Materials）、第１３巻、Ｎｏ．１６、１２３４−１２３８ページ（２００１年８月１６日）
【非特許文献３】イミン・チャン（I-Min Chan）他、「酸化ニッケルをインジウムスズ酸化物陽極に蒸着することによる有機発光素子の正孔注入の改良（"Enhanced Hole Injections in Organic Light-Emitting Devices by Depositing Nickel Oxide on Indium Tin Oxide Anode"）」、応用物理学会報（Applied Physics Letters）、第８１巻、Ｎｏ．１０、１８９９−１９０１ページ（２００２年９月２日）
【非特許文献４】チウェイ・チェン（Chieh-Wei Chen）他、「表面変性Ａｇ陽極を用いたトップ発光有機発光素子（"Top-Emitting Organic Light-Emitting Devices Using Surface-Modified Ag Anode）」、応用物理学会報（Applied Physics Letters）、第８３巻、Ｎｏ．２５、５１２７−５１２９ページ（２００３年１２月２２日）
【非特許文献５】ウェンピン・フ（Wenping Hu）他、「インジウムスズ酸化物電極にＣｕＯｘ薄層を被覆することによるエレクトロルミネセンスデバイスの操作電圧降下（"Lowering of Operational Voltage of Organic Electroluminescent Devices by Coating Indium-Tin-Oxide Electrodes with a Thin CuOx Layer"）」、応用物理学会報（Applied Physics Letters）、第８０巻、No.１５、２６４０−２６４１ページ（２００２年４月１５日）
【非特許文献６】チェンフォン・チウ（Chengfeng Qiu）他、「有機発光ダイオードに用いる酸化プラセオジム被覆陽極（"Praseodymium Oxide Coated Anode for Organic Light-Emitting Diode"）」、応用物理学会報（Applied Physics Letters）、第８０巻、Ｎｏ．１９、３４８５−３４８７ページ（２００２年５月１３日）
【非特許文献７】Ｓ．Ａ．ヴァン・スライク（S.A. Van Slyke）他、「安定性の高い有機エレクトロルミネセンスデバイス（"Organic Electroluminescent Devices With Improved Stability"）」、応用物理学会報（Applied Physics Letters）、第６９巻、Ｎｏ．１５、２１６０−２１６２ページ（１９９６年１０月７日）
【非特許文献８】Ｌ．Ｓ．ハン（L.S. Hung）他、「ＣＨＦ3を低周波プラズマ重合することによる有機発光ダイオードの陽極の変更（"Anode Modification in Organic Light-Emitting Diodes by Low-Frequency Plasma Polymerization of CHF3"）」、応用物理学会報（Applied Physics Letters）、第７８巻、Ｎｏ．５、６７３−６７５ページ（２００１年１月２９日）
【非特許文献９】スージン・チュア（Soo-Jin Chua）他、「高分子エレクトロルミネセンスデバイスの電極移行性の安定化（"Stabilization of Electrode Migration in Polymer Electroluminescent Devices"）」、応用物理学会報（Applied Physics Letters）、第８１巻、Ｎｏ．６、１１１９−１１２１ページ（２００２年８月５日）
【非特許文献１０】Ｓ．カーグ（S. Karg）他、「ポリアニリン陽極を利用することによる高分子発光ダイオードの明るさ及び寿命の改良（"Increased Brightness and Lifetime of Polymer Light-Emitting Diodes With Polyaniline Anodes"）」、合成金属（Synthetic Metals）、第８０巻、１１１−１１７ページ（１９９６年）
【非特許文献１１】Ｚ．Ｂ．ドン（Z. B. Deng）他、「ＳｉＯ2緩衝層を利用することによる有機エレクトロルミネセンスデバイスの明るさ及び効率の改良（"Enhanced Brightness and Efficiency in Organic Electroluminescent Devices Using SiO2 Buffer Layers"）」、応用物理学会報（Applied Physics Letters）、第７４巻、Ｎｏ．１５、２２２７−２２２９ページ（１９９９年４月１２日）
【非特許文献１２】ホンジン・ジアン（Hongjin Jiang）他、「Ｓｉ3Ｎ4層を挿入することによる有機発光ダイオード性能の向上（"Improvement of Organic Light-Emitting Diodes Performance by the Insertion of a Si3N4 Layer"）」、Ｔｈｉｎ Ｓｏｌｉｄ Ｆｉｌｍｓ、第３６３巻、２５−２８ページ（２０００年）
【非特許文献１３】Ａ．ギョウトク（A. Gyoutoku）他、「炭素下層を用いた有機エレクトロルミネセンス・ドット・マトリクスディスプレイ（"An Organic Electroluminescent Dot-Matrix Display Using Carbon Underlayer"）」、合成金属（Synthetic Metals）、第９１巻、７３−７５ページ（１９９７年）
【発明の開示】
【課題を解決するための手段】
【０００４】
本発明の諸実施形態において、有機発光素子は、陰極、有機エレクトロルミネセンス物質及び電荷輸送物質を含有する層、電子受容物質を含有する層、陽極キャッピング層、陽極、及び陰極の前もしくは陽極の後のシーケンスで設けられる基体、を含む。
【０００５】
別の実施形態において、有機発光素子は、陰極、青色有機エレクトロルミネセンス物質及び電荷輸送物質を含有する層、電子受容物質を含有する層、元素金属、金属合金もしくはこれらの混合物からなる陽極キャッピング層、陽極、及び陰極の前もしくは陽極の後のシーケンスで設けられる基体、を含む。
【０００６】
更に別の実施形態において、有機発光素子は、陰極、有機エレクトロルミネセンス物質を含有する層、電子受容物質を含有する層、無機物質を含有する陽極キャッピング層、陽極、及び陰極の前もしくは陽極の後のシーケンスで設けられる基体、を含み、前記陽極キャッピング層は、有機発光素子の輝度安定性比率が１を上回るよう選択される。
【０００７】
別の実施態様において、有機発光素子は、陰極、有機エレクトロルミネセンス物質を含有する層、電子受容物質を含有する層、元素金属、金属合金もしくはこれらの混合物からなる陽極キャッピング層、陽極、及び陰極の前もしくは陽極の後のシーケンスで設けられる基体、を含み、前記陽極キャッピング層は、有機発光素子の輝度安定性比率が１を上回るよう選択される。
【発明を実施するための最良の形態】
【０００８】
本願明細書において「輝度安定性」又は「安定性」は、ＯＬＥＤの発光時間の長さを意味する。特に明記しない限り、「輝度安定性」に関する値はＯＬＥＤの半減期を時間単位で表したものである。半減期とは、初めのバーンイン期間後、発光強度が５０％に低下するまでの時間の長さである。
【０００９】
用語「層」は、隣接層の組成物と異なる組成物を通常有する１層のコーティングを示す。
【００１０】
１層、２層及び３層以上の隣接層をまとめて「領域（region）」と呼ぶことがある。
【００１１】
用語「区域（zone)」は１つの層の中の機能的領域を意味し、１つの層は１、２もしくは３以上の区域（機能的領域）を有していてもよい。
【００１２】
便宜上、有機エレクトロルミネセンス物質を含有する層を「エレクトロルミネセンス層」と呼ぶ。
【００１３】
便宜上、電子受容物質を含有する層を「電子受容層」と呼ぶ。
【００１４】
ＯＬＥＤの特定領域に属する層として指定するための一般的な分類体系（例えば、「陰極」「発光領域」「陽極キャッピング領域」「陽極」「基体」）に当てはまらない層もある。例えば、陽極キャッピング領域に関連する部分で陽極キャッピング層の説明をしているが、陽極キャッピング層（及び「陽極キャッピング領域」）は「陽極」の一部とみなすこともできる。また、実施形態によっては、電子受容層を「発光領域」の一部としているものもあれば、電子受容層を「陽極キャッピング領域」の一部としているものもある。なお、ＯＬＥＤ領域の名称は便利な分類体系であるが、本発明はある層を１つの領域の一部あるいは別の隣接領域の一部とみなすといった任意の指定に何ら限定されない。
【００１５】
本発明の各実施形態は、ＯＬＥＤの構成において、陰極、エレクトロルミネセンス層、電子受容層、陽極キャッピング層及び陽極の一般的シーケンス（これを「一般的シーケンス」と呼ぶ）を変更することなく、エレクトロルミネセンス層、電子受容層及び陽極キャッピング層の前後にそれぞれ挿入される１層以上の付加的な層を含む。基体は陰極の前もしくは陽極の後に設けることができる。例えば、２層の陽極キャッピング層を設けた実施形態では、両陽極キャッピング層に挟持されるように電子受容層を配置してもよい。この場合、電子受容層の前に付加的な陽極キャッピング層が存在するが、電子受容層はエレクトロルミネセンス層の後、陽極キャッピング層は電子受容層の後にあるため、一般的シーケンスは侵害されない。
【００１６】
本発明のＯＬＥＤの各層は、見る人に対向するＯＬＥＤの側に応じて透明（光透過性）であっても不透明（非光透過性）であってもよい。各実施形態では、陽極側と陰極側の少なくとも一方を光透過性としてもよい。各実施形態において、本発明のＯＬＥＤの光透過性層における可視光透過度は、例えば少なくとも約７０％、もしくは少なくとも約９０％である。本発明のＯＬＥＤの各実施形態を構成するにあたり、具体的な物質を例示する。
【００１７】
陰極
陰極は、１層以上の層で形成される。陰極の厚さは、例えば約１０ｎｍ乃至約１０００ｎｍに設定できるが、この範囲外の厚さも可能である。
【００１８】
金属等、例えば高仕事関数（仕事関数が例えば約４ｅＶ乃至約６ｅＶ）の金属、もしくは低仕事関数（仕事関数が例えば約２ｅＶ乃至約４ｅＶ）の金属等の適切な電子注入物質を陰極に含めることができる。陰極は、低仕事関数（約４ｅＶ未満）金属と他の少なくとも一種の金属とを組み合わせて構成してもよい。低仕事関数金属の、第二の金属すなわち他の金属に対する効果的な比率は、約０.１重量％未満乃至約９９.９重量％である。低仕事関数金属の具体例として、リチウムやナトリウム等のアルカリ金属、ベリリウム、マグネシウム、カルシウム、バリウム等のグループ２Ａ金属もしくはアルカリ土類金属、スカンジウム、イットリウム、ランタン、セリウム、ユウロピウム、テルビウム、アクチニウム等の希土類金属及びアクチニドグループ金属を含むグループＩＩＩ金属が挙げられるが、これらに限定されない。リチウム、マグネシウム及びカルシウムは好適な低仕事関数金属である。米国特許４，８８５，２１１、米国特許４，７２０，４３２、米国特許５，７０３，４３６（当該特許の全内容を参照により本願明細書に援用する）に記載されたＭｇ−Ａｇ合金陰極は、陰極形成のための例示的材料である。各実施形態において、陰極は、米国特許出願公開２００２／０１８０３４９  Ａ１（当該特許出願の全内容を参照により本願明細書に援用する）に記載された金属−有機物混合層（ＭＯＭＬ）を含む。他の例示的な陰極は米国特許５，４２９，８８４（当該特許の全内容を参照により本願明細書に援用する）に記載されている。陰極は、アルミニウム、インジウム等の他の高仕事関数金属とのリチウム合金で形成してもよい。
【００１９】
更に、陰極は、発光領域に接触する別体の電子注入層を必要に応じて有することができる。電子注入層に使用できる好適な物質の例として、ＳｒＯ、ＣａＯ、ＢａＯ、Ｌｉ2Ｏ、及び米国特許５，４５７，５６５、米国特許５，７３９，６３５（当該特許の全内容を参照により本願明細書に援用する）に記載された物質等のアルカリ金属酸化物、アルカリ土類金属酸化物、ならびにＡｌ2Ｏ3、ＳｉＯ及びＳｉＯ2等の金属酸化物が挙げられる。電子注入層に使用できる金属化合物の好適なクラスとして、例えばＬｉＦ、ＬｉＣｌ、ＮａＣｌ、ＫＦ、ＫＣｌ、ＣｓＦ等のアルカリ性ハロゲン化金属、ならびに前掲の米国特許５，７３９，６３５、米国特許５，７７６，６２２（当該特許の全内容を参照により本願明細書に援用する）に記載された金属化合物が挙げられる。
【００２０】
略透明の光透過性陰極は、仕事関数が約２ｅＶ乃至約４ｅＶの金属を含む極めて薄い略透明の１層以上の金属層（Ｍｇ、Ａｇ、Ａｌ、Ｃａ、Ｉｎ、Ｌｉ、Ｂａ、Ｃｓ等）ならびにこれらの合金を含んでもよい。合金の例として、Ｍｇ：Ａｇ合金（体積比：Ｍｇが約８０乃至９５体積％、Ａｇが約２０乃至５体積％）、Ｌｉ：Ａｌ合金（体積比：Ｌｉが約１０乃至１体積％、Ａｌが約９０乃至９９体積％）が挙げられる。金属層の厚さは、例えば約１０Å乃至約２００Å、特には約３０Å乃至約１００Åである。この他の厚さであってもよい。
【００２１】
ＯＬＥＤの各実施形態において、陽極が光透過性を有する場合、陰極は不透明（非光透過性）としてもよい。不透明な陰極は本願明細書に記載された物質から製造され、その厚みは約５０ｎｍ乃至約２ｍｍである。
【００２２】
発光領域
１．エレクトロルミネセンス物質と電荷輸送物質
発光領域は有機エレクトロルミネセンス物質の他、必要に応じて本願明細書に記載された材料から構成される。発光領域は１層以上の層からなる。発光領域の１層は、１層以上の有機エレクトロルミネセンス物質を含有するエレクトロルミネセンス層である。
【００２３】
１層中に２種以上の有機エレクトロルミネセンス物質が存在する場合、各有機エレクトロルミネセンス物質の体積比は約９９（第一の物質）：１（第二の物質）乃至約１（第一の物質）：９９（第二の物質）の範囲で任意に設定できる。
【００２４】
好適な有機エレクトロルミネセンス物質の例として、ポリ（p−フェニレンビニレン）（ＰＰＶ）、ポリ（２−メトキシ−５−（２−エチルヘキシルオキシ）１，４−フェニレンビニレン）（ＭｅＨＰＰＶ）、ポリ（２，５−ジアルコキシフェニレンビニレン（ＰＤＭｅＯＰＶ）等のポリフェニレンビニレン類、ならびに米国特許５，２４７，１９０（当該特許の全内容を参照により本願明細書に援用する）に記載された物質、ポリ（p−フェニレン）（ＰＰＰ）、ラダーポリパラフェニレン（ＬＰＰＰ）、ポリ（テトラヒドロピレン）（ＰＴＨＰ）等のポリフェニレン類、ポリ（９，９−ジ−n−オクチルフルオレン−２，７−ジイル）、ポリ（２，８−（６，７，１２，１２−テトラアルキルインデノフルオレン）等のポリフルオレン類、及び、フルオレン−アミン共重合体のような、フルオレン類を含む共重合体（ベルニウス（Bernius）他、「エレクトロルミネセンス高分子物質及びデバイスの開発進歩（Developmental Progress of Electroluminescent Polymeric Materials and Devices）」、有機発光物質及びデバイスＩＩＩに関するＳＰＩＥ会議議事録、コロラド州デンバー、１９９９年７月、第３７９７巻、１２９ページ）が挙げられる。
【００２５】
好適な有機エレクトロルミネセンス物質の他のクラスは、米国特許４，５３９，５０７、米国特許５，１５１，６２９、米国特許５，１５０，００６、米国特許５，１４１，６７１、米国特許５，８４６，６６６（当該特許の全内容を参照により本願明細書に援用する）に記載された金属オキシノイド化合物を含むが、これに限定されない。具体例として、いずれも好適なトリス（８−ヒドロキシキノリナート）アルミニウム（ＡｌＱ３）、及びビス（８−ヒドロキシキノラート）−（４−フェニルフェノラート）アルミニウム（Ｂａｌｑ）が挙げられる。このクラスの物質の他の例として、トリス（８−ヒドロキシキノリナート）ガリウム、ビス（８−ヒドロキシキノリナート）マグネシウム、ビス（８−ヒドロキシキノリナート）亜鉛、トリス（５−メチル−８−ヒドロキシキノリナート）アルミニウム、トリス（７−プロピル−８−キノリノラト）アルミニウム、ビス[ベンゾ｛f｝−８−キノリナート]亜鉛、ビス（１０−ヒドロキシベンゾ[h]キノリナート）ベリリウム等、ならびに米国特許５，８４６，６６６（当該特許の全内容を参照により本願明細書に援用する）に記載された金属チオキシノイド化合物（例えばビス（８−キノリンチオラート）亜鉛、ビス（８−キノリンチオラート）カドミウム、トリス（８−キノリンチオラート）ガリウム、トリス（８−キノリンチオラート）インジウム、ビス（５−メチルキノリンチオラート）亜鉛、トリス（５−メチルキノリンチオラート）ガリウム、トリス（５−メチルキノリンチオラート）インジウム、ビス（５−メチルキノリンチオラート）カドミウム、ビス（３−メチルキノリンチオラート）カドミウム、ビス（５−メチルキノリンチオラート）亜鉛、ビス[ベンゾ｛f｝−８−キノリンチオラート]亜鉛、ビス[３−メチルベンゾ｛f｝−８−キノリンチオラート]亜鉛（ビス[３，７−ジメチルベンゾ｛f｝−８−キノリンチオラート）]亜鉛等）が挙げられる。これらのうちビス（８−キノリンチオラート）亜鉛、ビス（８−キノリンチオラート）カドミウム、トリス（８−キノリンチオラート）ガリウム、トリス（８−キノリンチオラート）インジウム及びビス[ベンゾ｛f｝−８−キノリンチオラート]亜鉛は特に好適である。
【００２６】
より詳しくは、好適な有機エレクトロルミネセンス物質のクラスは、米国特許５，５１６，５７７（当該特許の全内容を参照により本願明細書に援用する）に記載された物質等のスチルベン誘導体を含む。好ましいスチルベン誘導体は、４，４'−ビス（２，２−ジフェニルビニル）ビフェニルである。
【００２７】
好適な有機エレクトロルミネセンス物質の他のクラスは米国特許５，９２５，４７２に対応する米国特許出願番号第０８／８２９３９８号（当該特許の全内容を参照により本願明細書に援用する）に開示されるオキサジアゾール金属キレートである。その具体例として、ビス[２−（２−ヒドロキシフェニル）−５−フェニル−１，３，４−オキサジアゾラート]亜鉛、ビス[２−（２−ヒドロキシフェニル）−５−フェニル−１，３，４−オキサジアゾラート]ベリリウム、ビス[２−（２−ヒドロキシフェニル）−５−（１−ナフチル）−１，３，４−オキサジアゾラート]亜鉛、ビス[２−（２−ヒドロキシフェニル）−５−（１−ナフチル）−１，３，４−オキサジアゾラート]ベリリウム、ビス[５−ビフェニル−２−（２−ヒドロキシフェニル）−１，３，４−オキサジアゾラート]亜鉛、ビス[５−ビフェニル−２−（２−ヒドロキシフェニル）−１，３，４−オキサジアゾラート]ベリリウム、ビス（２−ヒドロキシフェニル）−５−フェニル−１，３，４−オキサジアゾラート]リチウム、ビス[２−（２−ヒドロキシフェニル）−５−p−トリル−１，３，４−オキサジアゾラート]亜鉛、ビス[２−（２−ヒドロキシフェニル）−５−p−トリル−１，３，４−オキサジアゾラート]ベリリウム、ビス[５−（p−tert−ブチルフェニル）−２−（２−ヒドロキシフェニル）−１，３，４−オキサジアゾラート]亜鉛、ビス[５−（p−tert−ブチルフェニル）−２−（２−ヒドロキシフェニル）−１，３，４−オキサジアゾラート]ベリリウム、ビス[２−（２−ヒドロキシフェニル）−５−（３−フルオロフェニル）−１，３，４−オキサジアゾラート]亜鉛、ビス[２−（２−ヒドロキシフェニル）−５−（４−フルオロフェニル）−１，３，４−オキサジアゾラート]亜鉛、ビス[２−（２−ヒドロキシフェニル）−５−（４−フルオロフェニル）−１，３，４−オキサジアゾラート]ベリリウム、ビス[５−（４−クロロフェニル）−２−（２−ヒドロキシフェニル）−１，３，４−オキサジアゾラート]亜鉛、ビス[２−（２−ヒドロキシフェニル）−５−（４−メトキシフェニル）−１，３，４−オキサジアゾラート]亜鉛、ビス[２−（２−ヒドロキシ−４−メチルフェニル）−５−フェニル−１，３，４−オキサジアゾラート]亜鉛、ビス[２−α−（２−ヒドロキシナフチル）−５−フェニル−１，３，４−オキサジアゾラート]亜鉛、ビス[２−（２−ヒドロキシフェニル）−５−p−ピリジル−１，３，４−オキサジアゾラート]亜鉛、ビス[２−（２−ヒドロキシフェニル）−５−p−ピリジル−１，３，４−オキサジアゾラート]ベリリウム、ビス[２−（２−ヒドロキシフェニル）−５−（２−チオフェニル）−１，３，４−オキサジアゾラート]亜鉛、ビス[２−（２−ヒドロキシフェニル）−５−フェニル−１，３，４−チアジアゾラート]亜鉛、ビス[２−（２−ヒドロキシフェニル）−５−フェニル−１，３，４−チアジアゾラート]ベリリウム、ビス[２−（２−ヒドロキシフェニル）−５−（１−ナフチル）−１，３，４−チアジアゾラート]亜鉛、ビス[２−（２−ヒドロキシフェニル）−５−（１−ナフチル）−１，３，４−チアジアゾラート]ベリリウム等、ならびに２０００年１月２１日出願の米国特許出願番号第０９／４８９１４４号及���米国特許６，０５７，０４８（当該特許の全内容を参照により本願明細書に援用する）に記載された物質を含むトリアジン類が挙げられる。
【００２８】
青色有機エレクトロルミネセンス物質は本願明細書に記載された物質であり、例えば前掲のポリフルオレンの他、９，１０−ジフェニルアントラセン（ＤＰＡ）、９，１０−ビス[４−（２，２−ジフェニルエテニル）フェニル]アントラセン（ＡＤＮ）、第三級ブチル置換９，１０−ビス[４−（２，２−ジフェニルエテニル）フェニル]アントラセン（ＴＢＡＤＮ、もしくは頭字語ＢＨ２）等、米国特許６，４７９，１７２、米国特許６，５６２，４８５、米国特許６，４６５，１１５、米国特許６，５６５，９９６に記載のアントラセン誘導体、前掲のスチルベン誘導体、米国特許６，２２９，０１２に記載のトリアジン誘導体、ビカルバゾール誘導体を含むカルバゾール誘導体、ならびに２００４年２月１０日に出願の米国出願番号第１０／７７４，５７７号に記載のビナフチル誘導体が挙げられる。上記特許及び特許出願の全内容を参照により本願明細書に援用する。
【００２９】
赤色有機エレクトロルミネセンス物質は本願明細書に記載された物質であり、例えば前掲のポリフルオレン、ＭｅＨＰＰＶ等のポリフェニレンビニレン、及び前掲の他の物質が挙げられる。実施形態において、赤色発光ＬＥＤとして、単独で緑色又は青色に発光する物質に１種もしくは２種の赤色ルミネセンス物質をドープしたエレクトロルミネセンス物質を利用する場合がある。
【００３０】
緑色有機エレクトロルミネセンス物質は本願明細書に記載された物質であり、例えば前掲のポリフルオレン、前掲のポリフェニレンビニレン、トリス（８‐ヒドロキシキノリン）アルミニウム（ＡｌＱ３）等の金属キレート、ならびに前掲の他の物質が挙げられる。実施形態において、緑色発光ＬＥＤとして、単独で青色に発光する物質に１種もしくは２種の緑色ルミネセンス物質をドープしたエレクトロルミネセンス物質を利用する場合がある。
【００３１】
発光領域（発光領域のエレクトロルミネセンス層及び／又は他の層）に、ドーパントとして約０.０１重量％乃至約２５重量％のルミネセンス物質を含めることができる。実施形態において、ドーパントは、本願明細書に記載したタイプのエレクトロルミネセンス物質を含む有機ルミネセンス物質であるが、これに限定されない。有機ルミネセントドーパントとして、例えば有機金属化合物が挙げられる。発光領域に使用できるドーパント物質の具体例として、クマリン、ジシアノメチレン・ピラン、ポリメチン、オキサベンゾアントラン、キサンテン、ピリリウム、カルボスチル、ペリレン等の蛍光物質が挙げられる。蛍光物質の別の好適なクラスはキナクリドン染料である。キナクリドン染料の具体例として、キナクリドン、２−メチルキナクリドン、２，９−ジメチルキナクリドン、２−クロロキナクリドン、２−フルオロキナクリドン、１，２−ベンゾキナクリドン、Ｎ，Ｎ'−ジメチルキナクリドン、Ｎ，Ｎ'−ジメチル−２−メチルキナクリドン、Ｎ，Ｎ'−ジメチル−２，９−ジメチルキナクリドン、Ｎ，Ｎ'−ジメチル−２−クロロキナクリドン、Ｎ，Ｎ'−ジメチル−２−フルオロキナクリドン、Ｎ，Ｎ'−ジメチル−１，２−ベンゾキナクリドン等、ならびに米国特許５，２２７，２５２、米国特許５，２７６，３８１、米国特許５，５９３，７８８（当該特許の全内容を参照により本願明細書に援用する）に記載された物質が挙げられる。蛍光物質の他のクラスとして、縮合環蛍光染料が挙げられる。好適な縮合環蛍光染料はペリレン、ルブレン、アントラセン、コロネン、フェナントレセン、ピレン等、ならびに米国特許３，１７２，８６２（当該特許の全内容を参照により本願明細書に援用する）に記載された物質が挙げられる。また、蛍光物質として、米国特許４，３５６，４２９、米国特許５，５１６，５７７（当該特許の全内容を参照により本願明細書に援用する）に記載されるように、１，４−ジフェニルブタジエン及びテトラフェニルブタジエン等のブタジエン類、スチルベン類が挙げられる。この他、米国特許５，６０１，９０３（当該特許の全内容を参照により本願明細書に援用する）に記載された蛍光物質も利用できる。
【００３２】
また、ルミネセントドーパントとして、例えば米国特許５，９３５，７２０（当該特許の全内容を参照により本願明細書に援用する）に記載された４−（ジシアノメチレン）−２−Ｉ−プロピル−６−（１，１，７，７−テトラメチルユロリジル−９−エニル）−４Ｈ−ピラン（ＤＣＪＴＢ）、ランタニド金属キレート錯体（例えば、トリス（アセチルアセトナート）（フェナントロリン）テルビウム、トリス（アセチルアセトナート）（フェナントロリン）ユウロピウム、トリス（テノイルトリフルオロアセトナート）（フェナントロリン）ユウロピウム等、及びキド（Kido）他著、「ランタニド錯体を用いた白色発光有機エレクトロルミネセンスデバイス」("White light emitting organic electroluminescent device using lanthanide complexes")、日本応用物理学ジャーナル、第３５巻、Ｌ３９４−Ｌ３９６ページ（１９９６年）（当該文献の全内容を参照により本願明細書に援用する）に記載された蛍光染料、ならびに、強固なスピン−軌道カップリングに導く重金属原子を含有する有機金属化合物等の燐光物質（バルド（Baldo）他著、「エレクトロルミネセンスデバイスからの極めて効率的な有機燐光の発光」、Ｌｅｔｔｅｒｓ  ｔｏ  Ｎａｔｕｒｅ、第３９５巻、１５１−１５４ページ（１９９８年）（当該文献の全内容を参照により本願明細書に援用する））が挙げられる。具体例として２，３，７，８，１２，１３，１７，１８−オクタエチル−２１Ｈ，２３Ｈ−ポルフィンプラチナ（ＩＩ）（ＰｔＯＥＰ）、及びｆａｃトリス（２−フェニルピリジン）イリジウム（Ｉｒ（ｐｐｙ）３）が挙げられる。
【００３３】
白色光を発生する発光領域は、例えば少なくとも１層が青色に発光し、少なくとも１層が黄色、橙色もしくは赤色に発光する２層以上の層で構成することができる。青色に発光する１層以上の層は、例えば本願明細書に記載された１種以上の青色エレクトロルミネセンス物質で構成してもよい。黄色、橙色もしくは赤色に発光する１層以上の層は所望の色範囲で発光し得る任意のエレクトロルミネセンス物質で構成してもよく、あるいは本願明細書に記載されたルミネセントドーパントを適切なエレクトロルミネセンス物質に添加することにより構成してもよい。あるいは、白色光を発生する白色発光領域は、黄色、橙色、赤色のルミネセントドーパントを低濃度で含有する１層の青色エレクトロルミネセンス物質層で構成してもよい。ここで低濃度とは、例えば２体積％未満、通常は約１体積％未満、場合により約０．５体積％未満をいう。ドーパントの濃度が低ければ青色エレクトロルミネセンス物質からの青色発光を部分的に維持でき、この青色がドーパントの黄色、橙色、もしくは赤色発光要素と組み合わさって白色に発光する。
【００３４】
実施形態において、発光領域は、必要に応じて（発光領域のエレクトロルミネセンス層及び他層の少なくとも１層に）１種以上の電荷輸送物質を更に含む。１層中に２種以上の電荷輸送物質が存在する場合、各電荷輸送物質の体積比は約９９（第一の物質）：１（第二の物質）乃至約１（第一の物質）：９９（第二の物質）の範囲で任意に設定できる。２種以上の電荷輸送物質が存在する場合、各電荷輸送物質が輸送する電荷タイプ（正孔もしくは電子）は同一であっても異なっていてもよい。エレクトロルミネセンス物質と電荷輸送物質の体積比は、例えば約９９（エレクトロルミネセンス物質）：１（電荷輸送物質）乃至約１（エレクトロルミネセンス物質）：９９（電荷輸送物質）、もしくは９０（エレクトロルミネセンス物質）：１０（電荷輸送物質）乃至約９０（エレクトロルミネセンス物質）：１０（電荷輸送物質）、あるいは６０（エレクトロルミネセンス物質）：４０（電荷輸送物質）乃至約４０（エレクトロルミネセンス物質）：６０（電荷輸送物質）の範囲で任意に設定できる。
【００３５】
なお、エレクトロルミネセンス物質自身もある程度の電荷輸送能力を有する。本発明の実施形態では、ある物質がエレクトロルミネセンス物質である場合、その物質は電荷輸送能力（正孔もしくは電子）に関わらずエレクトロルミネセンス物質とみなすものとする。
【００３６】
発光領域に使用できる正孔輸送物質の具体例として、米国特許５，７２８，８０１（当該特許の全内容を参照により本願明細書に援用する）に記載されたポリピロール、ポリアニリン、ポリ（フェニレンビニレン）、ポリチオフェン、ポリアリールアミン及びそれらの誘導体、ならびに米国特許４，３５６，４２９（当該特許の全内容を参照により本願明細書に援用する）に記載された１，１０，１５，２０−テトラフェニル−２１Ｈ，２３Ｈ−ポルフィリン銅（ＩＩ）等のポルフィリン誘導体のような周知の半導電有機物質、銅フタロシアニン、銅テトラメチルフタロシアニン、亜鉛フタロシアニン、酸化チタンフタロシアニン、マグネシウムフタロシアニン等が挙げられる。
【００３７】
正孔輸送物質の特定クラスは、米国特許４，５３９，５０７（当該特許の全内容を参照により本願明細書に援用する）に記載された芳香族第三級アミンである。芳香族第三級アミンの好適な具体例として、ビス（４−ジメチルアミノ−２−メチルフェニル）フェニルメタン、Ｎ，Ｎ，Ｎ−トリ（ｐ−トリル）アミン、１，１−ビス（４−ジ−ｐ−トリルアミノフェニル）シクロヘキサン、１，１−ビス（４−ジ−ｐ−トリルアミノフェニル）−４−フェニルシクロヘキサン、Ｎ，Ｎ'−ジフェニル−Ｎ，Ｎ'−ビス（３−メチルフェニル）−１，１'−ビフェニル−４，４'−ジアミン、Ｎ，Ｎ'−ジフェニル−Ｎ，Ｎ'−ビス（３−メチルフェニル）−１，１'−ビフェニル−４，４'−ジアミン、Ｎ，Ｎ'−ジフェニル−Ｎ，Ｎ'−ビス（４−メトキシフェニル）−１，１'−ビフェニル−４，４'−ジアミン、Ｎ，Ｎ，Ｎ'，Ｎ'−テトラ−ｐ−トリル−１，１'−ビフェニル−４，４'−ジアミン、Ｎ，Ｎ'−ジ−１−ナフチル−Ｎ，Ｎ'−ジフェニル−１，１'−ビフェニル−４，４'−ジアミン、Ｎ，Ｎ'−ジ（ナフタレン−１−イル）−Ｎ，Ｎ'−ジフェニルベンジジン（ＮＰＢ）及びこれらの混合物が挙げられるが、これに限定されない。芳香族第三級アミンの他のクラスは、多核芳香族アミンである。多核芳香族アミンの具体例として、Ｎ，Ｎ−ビス−[４'−（Ｎ−フェニル−Ｎ−ｍ−トリルアミノ）−４−ビフェニリル]アニリン、Ｎ，Ｎ−ビス−[４'−（Ｎ−フェニル−Ｎ−ｍ−トリルアミノ）−４−ビフェニリル]−ｍ−トルイジン、Ｎ，Ｎ−ビス−[４'−（Ｎ−フェニル−Ｎ−ｍ−トリルアミノ）−４−ビフェニリル]−ｐ−トルイジン、Ｎ，Ｎ−ビス−[４'−（Ｎ−フェニル−Ｎ−ｐ−トリルアミノ）−４−ビフェニリル]アニリン、Ｎ，Ｎ−ビス−[４'−（Ｎ−フェニル−Ｎ−ｐ−トリルアミノ）−４−ビフェニリル]−ｍ−トルイジン、Ｎ，Ｎ−ビス−[４'−（Ｎ−フェニル−Ｎ−ｐ−トリルアミノ）−４−ビフェニリル]−ｐ−トルイジン、Ｎ，Ｎ−ビス−[４'−（Ｎ−フェニル−Ｎ−ｐ−クロロフェニル・アミノ）−４−ビフェニリル]−ｍ−トルイジン、Ｎ，Ｎ−ビス−[４'−（Ｎ−フェニル−Ｎ−ｍ−クロロフェニル・アミノ）−４−ビフェニリル]−ｍ−トルイジン、Ｎ，Ｎ−ビス−[４'−（Ｎ−フェニル−Ｎ−ｍ−クロロフェニル・アミノ）−４−ビフェニリル]−ｐ−トルイジン、Ｎ，Ｎ−ビス−[４'−（Ｎ−フェニル−Ｎ−ｍ−トリルアミノ）−４−ビフェニリル]−ｐ−クロロアニリン、Ｎ，Ｎ−ビス−[４'−（Ｎ−フェニル−Ｎ−ｐ−トリルアミノ）−４−ビフェニリル]−ｍ−クロロアニリン、Ｎ，Ｎ−ビス−[４'−（Ｎ−フェニル−Ｎ−ｍ−トリルアミノ）−４−ビフェニリル]−１−アミノナフタレン及びこれらの混合物、４，４'−ビス（９−カルバゾリル）−１，１'−ビフェニルや４，４'−ビス（３−メチル−９−カルバゾリル）−１，１'−ビフェニル等の４，４'−ビス（９−カルバゾリル）−１，１'−ビフェニル化合物が挙げられるが、これに限定されない。
【００３８】
正孔輸送物質の特定クラスとして、例えば米国特許５，９４２，３４０及び米国特許５，９５２，１１５（当該特許の全内容を参照により本願明細書に援用する）に記載された５，１１−ジ−ナフチル−５，１１−ジヒドロインドロ[３，２−ｂ]カルバゾール、２，８−ジメチル−５，１１−ジ−ナフチル−５，１１−ジヒドロインドロ[３，２−ｂ]カルバゾール、Ｎ，Ｎ，Ｎ'Ｎ'−テトラアリールベンジジン等のインドロカルバゾール類が挙げられる。アリールは、フェニル、ｍ−トリル、ｐ−トリル、ｍ−メトキシフェニル、ｐ−メトキシフェニル、１−ナフチル、２−ナフチル等から選択可能である。Ｎ，Ｎ，Ｎ'Ｎ'−テトラアリールベンジジンの具体例として、Ｎ，Ｎ’−ジ−１−ナフチル−Ｎ，Ｎ'−ジフェニル−１，１'−ビフェニル−４，４'−ジアミン（より好適）、Ｎ，Ｎ'−ビス（３−メチルフェニル）−Ｎ，Ｎ'−ジフェニル−１，１'−ビフェニル−４，４'−ジアミン、Ｎ，Ｎ'−ビス（３−メトキシフェニル）−Ｎ，Ｎ'−ジフェニル−１，１'−ビフェニル−４，４'−ジアミン等が挙げられる。好ましい正孔輸送物質は、ナフチル置換ベンジジン誘導体である。
【００３９】
実施形態において、発光領域に１種以上の電子輸送物質を更に含めてもよい。電子輸送物質の具体例として、ポリ（９，９−ジ−ｎ−オクチルフルオレン−２，７−ジイル）、ポリ（２，８−（６，７，１２，１２−テトラアルキルインデノフルオレン）等のポリフルオレン類、ならびにフルオレン−アミン共重合体のようにフルオレン類を含有する共重合体（ベルニウス（Bernius）他、有機発光物質及びデバイスＩＩＩに関するＳＰＩＥ会議議事録、コロラド州デンバー、１９９９年７月、第３７９７巻、１２９ページ（当該文献の全内容を参照により本願明細書に援用する））が挙げられる。
【００４０】
電子輸送物質の他の例として、金属オキシノイド化合物、オキサジアゾール金属キレート化合物、トリアジン化合物及びスチルベン化合物が挙げられる。これらの化合物の具体例は前述した。電子輸送物質の他の例として、２００３年１１月６日出願の米国出願番号第１０／７０２，８５９号（当該特許の全内容を参照により本願明細書に援用する）に記載されたアリールイミダゾール類が挙げられる。
【００４１】
発光領域に、有機エレクトロルミネセンス物質に加えて正孔輸送物質及び電子輸送物質の少なくとも一方を含める実施形態では、有機エレクトロルミネセンス物質、正孔輸送物質、電子輸送物質はそれぞれ別の層に形成してもよい（例えば、米国特許４，５３９，５０７、米国特許４，７２０，４３２、米国特許４，７６９，２９２に記載されたＯＬＥＤを参照）。あるいはこれらを同一層上に形成し、２種以上の物質の混合層を形成してもよい（例えば、米国特許６，１３０，００１、米国特許出願番号第０９／３５７５５１号（米国特許６，３９２，３３９に対応）、米国特許出願番号第０９／６０６６７０号（米国特許６，３９２，２５０に対応）、米国特許出願番号第０９／７７０１５９号（米国特許６，６１４，１７５に対応））。当該特許の全内容を参照により本願明細書に援用する。
【００４２】
エレクトロルミネセンス層に有機エレクトロルミネセンス物質と電荷輸送物質の両方を含める実施形態では、このような層を混合エレクトロルミネセンス層と呼んでもよい。
【００４３】
２. 電子受容層
実施形態において、電子受容物質を含有する電子受容層は、陽極キャッピング層とエレクトロルミネセンス層との間の正孔注入障壁を減ずる正孔注入層とみなしてもよい。実施形態では、電子受容層はエレクトロルミネセンス層と接触する。電子受容層は１種以上の電子受容物質から構成できる。電子受容層が２種以上の電子受容物質を含有する場合、各電子受容物質の体積比は約９９（第一の物質）：１（第二の物質）乃至約１（第一の物質）：９９（第二の物質）の範囲で任意に設定できる。
【００４４】
実施形態によっては、電子受容層を設けることでＯＬＥＤの駆動電圧を低下させることができ、また、電子受容層を設けない点を除いて全て同じ条件の比較デバイスに比べてデバイス効率を向上させることができる。
【００４５】
好適な電子受容物質は電子親和性の高い多様な化合物を含む。好適な有機電子受容物質は電子不足化合物を含む。電子不足化合物の例として、米国特許出願公開２００４／０００４４３３（ラマンスキー（Lamansky）他）（当該特許の全内容を参照により本願明細書に援用する）に記載された化合物、テトラシアノキノジメタン及びその誘導体、チオピラニリジン化合物（チオピラニリジン及びその誘導体）、ポリニトロフルオレノン化合物（ポリニトロフルオレノン及びその誘導体）、テトラシアノエチレン化合物（テトラシアノエチレン（ＴＣＮＥ）及びその誘導体）、クロラニル化合物（クロラニル及びその誘導体）、ならびに電子受容体として通常用いられる他の化合物が挙げられる。電子受容物質の具体例として、テトラシアノキノジメタン（ＴＣＮＱ）、テトラフルオロテトラシアノキノジメタン（Ｆ４ＴＣＮＱ）、テトラシアノエチレン、クロラニル、２−（４−（１−メチルエチル）フェニル−６−フェニル−４Ｈ−チオピラン−４−イリデン）−プロパンジニトリル−１，１−ジオキシイド（ＰＴＹＰＤ）、及び２，４，７−トリニトロフルオレノンが挙げられる。有機電子受容物質の他の例として、カルボキシルフルオレノンマロニトリル（ＣＦＭ）化合物（ＣＦＭ及びその誘導体）、Ｎ，Ｎ'ビス（ジアルキル）−１，４，５，８−ナフタレンテトラカルボキシリックジイミド化合物（Ｎ，Ｎ'ビス（ジアルキル）−１，４，５，８−ナフタレンテトラカルボキシリックジイミド及びその誘導体）、Ｎ，Ｎ'ビス（ジアリール）−１，４，５，８−ナフタレンテトラカルボキシリックジイミド化合物（Ｎ，Ｎ'ビス（ジアリール）−１，４，５，８−ナフタレンテトラカルボキシリックジイミド及びその誘導体）、カルボキシベンジルナフタキノン化合物（カルボキシベンジルナフタキノン及びその誘導体）、ジフェノキノン化合物（ジフェノキノン及びその誘導体）等、米国特許出願公開２００４／０００９４１８（メイン（Main）他）（当該特許の全内容を参照により本願明細書に援用する）に記載された物質が挙げられる。また、電子受容物質として、エンドウ（Endo）他、Ｊｐｎ． Ｊ．  Ａｐｐｌ Ｐｈｙｓ、４１、Ｌ３５８（２００２年）（当該文献の全内容を参照により本願明細書に援用する）に記載されるようなＦｅＣｌ3、ＡｌＣｌ3、ＩｎＣｌ3、ＳｂＣｌ5、ＧａＣｌ3等のルイス酸化合物のような無機化合物も利用できる。電子受容物質の他の例として、フラーレン化合物（Ｃ60等）（フラーレン及びその誘導体）が挙げられる。
【００４６】
実施形態において、電子受容層は、必要に応じて１種以上の有機物質を更に含む。２種以上の有機物質が存在する場合、各有機物質の体積比は約９９（第一の物質）：１（第二の物質）乃至約１（第一の物質）：９９（第二の物質）の範囲で任意に設定できる。有機物質と電荷受容物質の体積比は、約９９（有機物質）：１（電荷受容物質）乃至約１（有機物質）：９９（電荷受容物質）の範囲、特には約９０（有機物質）：１０（電荷受容物質）乃至約１０（有機物質）：９０（電荷受容物質）の範囲で設定される。
【００４７】
好適な有機物質として、例えば芳香族第三級アミン誘導体、インドロカルバゾール誘導体及びポルフィリン誘導体等の正孔輸送物質が挙げられる。例えば、銅フタロシアニン、銅テトラメチルフタロシアニン、亜鉛フタロシアニン、酸化チタンフタロシアニン、マグネシウムフタロシアニン等、前掲の物質である。他に好適な物質として、ポリピロール、ポリアニリン、ポリ（フェニレンビニレン）、ポリチオフェン、ポリアリールアミンが挙げられる。
【００４８】
発光領域の厚さ、発光領域の各層（例えばエレクトロルミネセンス層、正孔輸送層、電子輸送層及び電子受容層）の厚さは、例えば約１ｎｍ乃至約１０００ｎｍ、一般的には約５ｎｍ乃至約２００ｎｍ、特には約１０ｎｍ乃至約１５０ｎｍの範囲に設定できる。
【００４９】
陽極キャッピング領域
１. 陽極キャッピング層
実施形態において、１層以上の陽極キャッピング層は、輝度安定性の向上等、本発明のＯＬＥＤの１つ以上の特性を向上させるために用いられる。実施形態において、陽極キャッピング層は、電子受容層及び陽極の少なくとも一方に接触する。実施形態において、１層以上の陽極キャッピング層は、有機及び／又は無機の１種以上の好適な物質で構成される。陽極キャッピング層が２種以上の無機物質で構成される場合、各無機物質の体積比は例えば約９９（第一の物質）：１（第二の物質）乃至約１（第一の物質）：９９（第二の物質）の範囲で任意に設定できる。
【００５０】
陽極キャッピング層に用いる好適な無機物質として、例えば無機金属を含有する物質、及び金属を含有しない無機物質が挙げられる。金属を含有しない無機物質として、Ｃ、Ｇｅ、Ｓｉ、ＳｉＯ、ＳｉＯ2、Ｓｉ3Ｎ4が挙げられる。
【００５１】
無機金属を含有する物質として、金属酸化物（ＭｇＯ、Ｌｉ2Ｏ、ＣａＯ、Ｃｓ2Ｏ、Ａｌ2Ｏ3、Ｉｎ2Ｏ3、Ｃｒ2Ｏ3、ＣｕＯ、Ｃｕ2Ｏ、ＺｎＯ、ＺｒＯ2、ＳｎＯ2等）、金属水酸化物（Ｍｇ（ＯＨ）2、Ｃａ（ＯＨ）2、ＬｉＯＨ、ＫＯＨ、Ｃｒ（ＯＨ）3、ＮａＯＨ等）、ハロゲン化金属（ＬｉＦ、ＣｓＦ、ＭｇＦ2、ＫＦ、ＦｅＣｌ3等）、金属硫化物（ＺｎＳ等）、金属窒化物（ＴｉＳｉＮ、ＴａＮ等）、金属ケイ化物（ＷＳｉ等）、元素金属（Ｍｇ、Ｃｒ、Ａｕ、Ｎｉ、Ｔａ、Ｃｕ、Ｔｉ、Ｐｄ、Ｐｔ等）、金属合金（Ｍｇ−Ａｇ合金、Ｌｉ−Ａｌ合金、Ａｕ−Ｐｄ合金、Ａｕ−Ｐｔ合金、Ｐｔ−Ｐｄ合金、Ｐｄ−Ａｇ合金等）が挙げられる。
【００５２】
金属合金は２種以上の金属から構成することができ、その体積比は例えば約９９（第一の金属）：１（第二の金属）乃至約１（第一の金属）：９９（第二の金属）の範囲、特に約９０（第一の金属）：１０（第二の金属）乃至約１０（第一の金属）：９０（第二の金属）の範囲で任意に設定できる。
【００５３】
実施形態において、必要に応じて陽極キャッピング領域に１種もしくは２種以上の有機物質を含有させてもよい。ある実施形態では、陽極キャッピング層に、１種以上の無機物質に加え、付加的構成要素として１種以上の有機物質を含有させている。２層以上の陽極キャッピング層を設ける別の実施形態では、陽極キャッピング層のうち少なくとも１層は無機物質を含有せずに１種以上の有機物質を含有してもよく、陽極キャッピング層のうち少なくとも１層は１種以上の無機物質と、必要に応じて１種以上の有機物質を含有してもよい。
【００５４】
陽極キャッピング層中に２種以上の有機物質が存在する場合、各有機物質の体積比は約９９（第一の物質）：１（第二の物質）乃至約１（第一の物質）：９９（第二の物質）の範囲で任意に設定できる。有機物質と無機物質との体積比は、例えば約９９（有機物質）：１（無機物質）乃至約１（有機物質）：９９（無機物質）、特に約９０（有機物質）：１０（無機物質）乃至約１０（有機物質）：９０（無機物質）の範囲で任意に設定できる。
【００５５】
陽極キャッピング領域に用いる好適な有機物質として、例えば芳香族第三級アミン誘導体、インドロカルバゾール誘導体及びポルフィリン誘導体等の正孔輸送物質が挙げられる。具体的には銅フタロシアニン、銅テトラメチルフタロシアニン、亜鉛フタロシアニン、酸化チタンフタロシアニン、マグネシウムフタロシアニン等、ならびに本願明細書に記載された物質が挙げられる。好適な正孔輸送物質の他の例として、ポリピロール、ポリアニリン、ポリ（フェニレンビニレン）、ポリチオフェン、ポリアリールアミンが挙げられる。陽極キャッピング領域に用いる有機物質の更なる例として、電子輸送物質（金属キレートやトリアジン等、本願明細書に記載された物質）が挙げられる。
【００５６】
陽極キャッピング層を２層以上設ける実施形態では、各陽極キャッピング層の特徴、すなわち材料、２種以上の材料がある場合の材料濃度、層厚等はそれぞれ同一であっても異なっていてもよい。
【００５７】
実施形態において、１層以上の陽極キャッピング層に元素金属及び金属合金の少なくとも一方が使用される場合、元素金属及び金属合金の、１種以上の金属含有化合物（例えば金属酸化物）への部分的あるいは完全な化学変質が発生することがある。化学変質は陽極キャッピング層の形成直後（１時間以内）あるいはある程度（１時間より長く）経ってから発生し得る。変質の発生原因として、製造環境で存在する他の物質との相互作用、あるいは１層以上の陽極キャッピング層の他の材料もしくはＯＬＥＤの残りの構成物質との間の相互作用が考えられる。
【００５８】
２.電子受容層
実施形態において、特に電子受容層が２層以上の陽極キャッピング層に挟持されている場合、発光領域に関連して説明した電子受容層を陽極キャッピング層の一部とみなすこともできる。
【００５９】
１層以上の陽極キャッピング層と電子受容層とは、任意の好適なシーケンスで使用できる。
【００６０】
陽極キャッピング領域の厚さ、陽極キャッピング領域の各層（陽極キャッピング層、電子受容層等）の厚さは、例えば約０.１ｎｍ〜約１００ｎｍ、一般的には約０.５ｎｍ乃至約５０ｎｍ、特には約０.５ｎｍ乃至約１５ｎｍの範囲で設定できる。
【００６１】
本発明の諸実施形態は透明もしくは半透明の陽極キャッピング領域を含む。このため、実施形態における本発明のＯＬＥＤは、ボトム発光ＯＬＥＤや透明（シースルー）ＯＬＥＤ等、透明陽極（例えば、可視光透過率が約７０％以上、好適には約９０％以上である陽極）が望ましい用途に好適である。陽極キャッピング領域が透明もしくは半透明である実施形態では、陽極キャッピング領域の光透過率は、可視域の約５０％以上、一般的には約７０％以上、好適には９０％以上に設定できる。この場合、例えば厚さが約２００Å以下、好適には約１００Å以下の薄層を使用し、陽極キャッピング層全体の光透過率を所望の範囲に設定する。このような透明な実施形態は、デバイス発光が陽極を透過することが必要な場合、受動マトリクスＯＬＥＤディスプレイやアクティブマトリクスディスプレイ等、陽極発光（ボトム発光）ＯＬＥＤの用途に特に好適である。また、透明及び／又は透明や半透明の基体（ガラス等の硬質透明基体やプラスチック基体等の可撓性透明基体）を用いる他の用途に特に好適である。
【００６２】
実施形態において、不透明陽極を設けたＯＬＥＤにおいて陽極キャッピング領域が使用され、それゆえ陽極キャッピング領域の光透過率を最大化する必要がない場合、陽極キャッピング領域に１層以上の厚い（例えば厚さが約１００Å乃至約２０００Å）層を使用してもよい。これにより、例えば機械的堅牢性、光学反射率及び導電性の向上等、付加的な利点を提供できる。実施形態において、透明の陽極キャッピング領域を用いることができ、透明の陽極キャッピング領域は、例えば、可視域に約８０％以上の反射率を有する反射陽極等の非透明陽極や、可視域の反射率が約５０％未満の陽極等の非反射陽極と共に用いることが望ましい場合もある。
【００６３】
陽極
陽極としては光学上の透明陽極、半透明陽極、不透明陽極、反射陽極、非反射陽極等、任意の陽極を使用できる。陽極は、例えばインジウムスズ酸化物（ＩＴＯ）、酸化スズ、金、プラチナもしくはこれらの混合物からなる１層以上の層で構成される。陽極構成物質として、他にも導電性炭素、(−共役ポリマー（例えば仕事関数が約４ｅＶ以上、もしくは約４ｅＶ乃至約６ｅＶのポリアニリン、ポリチオフェン、ポリピロール等）が挙げられるが、これに限定されない。実施形態において、陽極は、ズガン（Zugang）他のＪ．Ｐｈｙｓ．  Ｃｏｎｄｅｎｓ．Ｍａｔｔｅｒ  ８，３２２１（１９９６年）、キム（Kim）他の応用物理学会報（Ａｐｐｌ．Ｐｈｙｓ．Ｌｅｔｔ．８３，３８０９（２００３年）に記載されたＺｎＯ陽極、ならびにキム（Kim）他の応用物理学会報（Ａｐｐｌ．Ｐｈｙｓ．Ｌｅｔｔ．）８０，３８４４（２００２年）、ならびにカーター（  Carter）他の応用物理学会報（Ａｐｐｌ．Ｐｈｙｓ．Ｌｅｔｔ．）７０，２０６７（１９９７年）に記載されたグリセロールをドーピングしたポリ（３，４−エチレンジオキシ−チオフェン）−ポリ（スチレンスルホナート）（ＰＥＤＯＴ：ＰＳＳ）又はポリアニリン（ＰＡＮＩ）である。当該文献の全内容を参照により本願明細書に援用する。
【００６４】
陽極の形状は、任意の形状としてよい。透明もしくは略透明のガラス板又はプラスチック膜等の光透過性基体に導電性薄層を被覆してもよい。有機発光素子の実施形態は、ガラスに酸化スズやインジウムスズ酸化物を被覆して形成した光透過性陽極で構成してもよい。また、厚みが例えば約２００Å未満、特には約７５Å乃至約１５０Åの極薄光透過性金属陽極も利用できる。このような薄い陽極は金、パラジウム等の金属で構成できる。更に、導電性炭素もしくは共役ポリマー（ポリアニリン、ポリチオフェン、ポリピロール等）の透明もしくは半透明の薄層で陽極を形成してもよい。この場合薄層の厚さは例えば約５０Å乃至約１７５Åに設定できる。陽極の更なる好適な形状は米国特許４，８８５，２１１（当該特許の全内容を参照により本願明細書に援用する）に記載されている。実施形態において、陽極は、米国特許出願公開２００２／０１８０３４９ Ａ１（当該特許の全内容を参照により本願明細書に援用する）に記載された金属有機混合層（ＭＯＭＬ）を含む。
【００６５】
光透過性陽極の実施形態において、陽極の厚さは、例えば約１ｎｍ乃至約５０００ｎｍ、あるいは３０ｎｍ乃至約３００ｎｍの範囲で設定できる。陽極の厚さの範囲は、陽極の材料の光学的定数に依存する。
【００６６】
ＯＬＥＤの実施形態において、陽極は不透明（非光透過性もしくは非透明）であってもよい。不透明な陽極は、本願明細書に記載された物質から製造でき、厚さは約１０ｎｍ乃至約２ｍｍの範囲で設定できる。非透明な陽極の材料として、例えばＳｉ、Ｎｉ、Ａｕ、Ａｇ、Ｃｕ及び／又はＰｔが挙げられる。これらの物質は、例えばチェン（Chen）他、応用物理学会報（Ａｐｐｌ．Ｐｈｙｓ．Ｌｅｔｔ．）８３，５１２７（２００３年）に記述があるように高反射性を有していてもよく、また例えば米国特許出願公開２００２／０１８０３４９ Ａ１（当該特許の全内容を参照により本願明細書に援用する）に記述があるように非反射性であってもよい。非透明の陽極を用いた本発明のＯＬＥＤの実施形態には、陰極発光ＯＬＥＤ（例えば、透明な陰極を設けたＯＬＥＤで、陰極の可視域透過率は約７０％以上、一般的には約８０％以上のもの。トップ発光ＯＬＥＤとも呼ばれる）が含まれる。陰極発光ＯＬＥＤはアクティブマトリックスＯＬＥＤディスプレイ等に利用される。
【００６７】
基体
基体は硬質のもの、可撓性を有するもののいずれも可能であり、１層以上の層で構成することもできる。基体の厚さは例えば約１０乃至約５０００マイクロメートル、特には約２５乃至約１０００マイクロメートルに設定できる。
【００６８】
略透明な基体は、ポリマー成分、ガラス、石英等、各種の好適な材料で構成できる。好適なポリマー成分として、ＭＹＬＡＲ（登録商標）等のポリエステル類、ポリカーボネート類、ポリアクリレート類、ポリメタクリレート類、ポリスルホン類等が挙げられるが、これらに限定されない。また、例えば他層を効果的に支持し、デバイスの機能上の性能に干渉しない物質であれば、他の物質も基体の材料として使用できる。
【００６９】
不透明な基体の材料として、ＭＹＬＡＲ（登録商標）等のポリエステル類、ポリカーボネート類、ポリアクリレート類、ポリメタクリレート類、ポリスルホン類等、ポリマー成分を含有する各種物質が好適に利用できる。これらの物質は、カーボンブラック等の着色剤もしくは染料を含有する。また、アモルファスシリコン、多結晶シリコン、単結晶ケイ素等のケイ素から基体を構成してもよい。基体材料として使用できる物質の他のクラスとして、金属酸化物、金属ハロゲン化物、金属水酸化物、金属硫化物等の金属化合物のようなセラミック類が挙げられる。
【００７０】
実施形態において、本発明のＯＬＥＤは導電性基体（アモルファスシリコン、ポリシリコン、可撓性金属箔、ステンレス鋼ベルト及びＮｉベルト等の金属ベルト等）を使用する。
【００７１】
本発明のＯＬＥＤの例示的構成を以下に説明する。いずれも表記されたシーケンスで構成される。実施形態において、陰極及び陽極の少なくとも一方は光透過性である。
【００７２】
構成１：
陰極
電子輸送層（発光領域）
エレクトロルミネセンス層（発光領域）
正孔輸送層（発光領域）
電子受容層（発光領域）
有機物質を含有する第二の陽極キャッピング層（陽極キャッピング領域）
無機物質を含有する第一の陽極キャッピング層（陽極キャッピング領域）
陽極
基体
【００７３】
構成２：
陰極
電子輸送層（発光領域）
エレクトロルミネセンス層（発光領域）
正孔輸送層（発光領域）
電子受容層（発光領域）
無機物質を含有する陽極キャッピング層（陽極キャッピング領域）
陽極
基体
【００７４】
構成３：
陰極
電子輸送層（発光領域）
エレクトロルミネセンス層（発光領域）
正孔輸送層（発光領域）
電子受容層（発光領域）
有機物質を含有する第三の陽極キャッピング層（陽極キャッピング領域）
無機物質を含有する第二の陽極キャッピング層（陽極キャッピング領域）
有機物質を含有する第一の陽極キャッピング層（陽極キャッピング領域）
陽極
基体
【００７５】
構成４：
陰極
電子輸送層（発光領域）
エレクトロルミネセンス層（発光領域）
正孔輸送層（発光領域）
有機物質を含有する第二の陽極キャッピング層（陽極キャッピング領域）
電子受容層（陽極キャッピング領域）
無機物質を含有する第一の陽極キャッピング層（陽極キャッピング領域）
陽極
基体
【００７６】
構成５：
陰極
電子輸送層（発光領域）
エレクトロルミネセンス層（発光領域）
正孔輸送層（発光領域）
電子受容層（発光領域）
無機物質を含有する第五の陽極キャッピング層（陽極キャッピング領域）
有機物質を含有する第四の陽極キャッピング層（陽極キャッピング領域）
無機物質を含有する第三の陽極キャッピング層（陽極キャッピング領域）
有機物質を含有する第二の陽極キャッピング層（陽極キャッピング領域）
無機物質を含有する第一の陽極キャッピング層（陽極キャッピング領域）
陽極
基体
【００７７】
構成６：
陰極
電子輸送層（発光領域）
エレクトロルミネセンス層（発光領域）
正孔輸送層（発光領域）
電子受容層（発光領域）
無機物質を含有する第三の陽極キャッピング層（陽極キャッピング領域）
有機物質を含有する第二の陽極キャッピング層（陽極キャッピング領域）
無機物質を含有する第一の陽極キャッピング層（陽極キャッピング領域）
陽極
基体
【００７８】
構成７：
陰極
電子輸送層（発光領域）
エレクトロルミネセンス層（発光領域）
正孔輸送層（発光領域）
電子受容層（発光領域）
無機物質を含有する第二の陽極キャッピング層（陽極キャッピング領域）
有機物質を含有する第一の陽極キャッピング層（陽極キャッピング領域）
陽極
基体
【００７９】
構成８：
陰極
電子輸送層（発光領域）
エレクトロルミネセンス層（発光領域）
正孔輸送層（発光領域）
電子受容層（発光領域）
有機物質を含有する第四の陽極キャッピング層（陽極キャッピング領域）
無機物質を含有する第三の陽極キャッピング層（陽極キャッピング領域）
有機物質を含有する第二の陽極キャッピング層（陽極キャッピング領域）
無機物質を含有する第一の陽極キャッピング層（陽極キャッピング領域）
陽極
基体
【００８０】
構成９：
陰極
電子輸送層（発光領域）
エレクトロルミネセンス層（発光領域）
正孔輸送層（発光領域）
電子受容層（発光領域）
無機物質を含有する第二の陽極キャッピング層（陽極キャッピング領域）
無機物質を含有する第一の陽極キャッピング層（陽極キャッピング領域）
陽極
基体
【００８１】
本発明のＯＬＥＤの各層は、任意の好適な技術で形成してよい。例えば、真空熱蒸着等の各種薄膜成型方法が利用できる。電子ビーム蒸着、スパッタ蒸着も、好適な真空熱蒸着法である。化学蒸着も有効である。各種物質の蒸着速度は、例えば毎秒約０.１Å乃至約１００Å（Å／ｓ）、あるいは毎秒約１Å乃至約１０Å（Å／ｓ）である。この他、スピンコート、印刷（インクジェット印刷等）等の塗布技術によってＯＬＥＤの１層以上の層を形成することも可能である。
【００８２】
本発明のＯＬＥＤの実施形態について、例示的な輝度安定値（Ｌo＝約１００ｃｄ／ｍ2の場合の半減期）を以下のように設定する。
【００８３】
青色発光ＯＬＥＤ：約２０００時間以上、約４０００時間以上、あるいは約６０００時間以上。
【００８４】
緑色発光ＯＬＥＤ：約５０００時間以上、約１００００時間以上、あるいは約１５０００時間以上。
【００８５】
赤色発光ＯＬＥＤ：約２０００時間以上、約４０００時間以上、あるいは約６０００時間以上。
【００８６】
白色発光ＯＬＥＤ：約４０００時間以上、約８０００時間以上、あるいは約１２０００時間以上。
【００８７】
実施形態において、陽極キャッピング層は、本発明のＯＬＥＤの輝度安定性比率が、例えば１より大きい、約２より大きい、約５より大きい、約１０より大きい等、任意の好適な値となるよう適宜選択される。輝度安定性比率とは、次の（１）、（２）間の比率をいう。（１）陽極キャッピング層を設けた本発明のＯＬＥＤの輝度が、初期輝度Ｌo（例えば、Ｌo＝１００ ｃｄ／ｍ2、３００ｃｄ／ｍ2、５００ｃｄ／ｍ2もしくは１０００ｃｄ／ｍ2）の特定の割合（例えば１０％、２０％、５０％、その他）低下するまでの動作時間、（２）陽極キャッピング層を設けない点を除いて全て同じ条件の比較実施形態のＯＬＥＤの輝度が、同一試験条件にて同一初期輝度Ｌoで動作するときに、輝度が同じ割合だけ低下するまでの動作時間。試験はデバイスの所与の初期バーンイン期間経過後の任意の時期に行うことができる。実施形態において、所与の初期輝度Ｌoにおける本発明のＯＬＥＤについて、輝度安定性比率は、選択された特定の輝度低下率に従い、大幅に変動してもよく、しなくてもよい（例えば、低下率１０％で測定される輝度安定性比率と、５０％で測定される輝度安定性比率との間に大幅な差異が存在してもしなくてもよい）。実施形態によっては、輝度安定性比率は、適用される特定の低下率に関わらず変化が比較的少ない（実施形態において、輝度安定性比率と、適用される低下率との相関関係があまりない）。輝度安定性比率が、適用される特定の低下率に依存し、輝度安定性比率を正確に決定することが重要である実施形態では、１０％の低下率を適用する。低下率が１０％であると、低下率が５０％（半減期）の場合と比べ、輝度安定性比率をより迅速に決定できる。
【００８８】
輝度安定性比率が、適用される特定の初期輝度Ｌoに依存し、輝度安定性比率を正確に決定することが重要である実施形態では、以下の初期輝度Ｌoを使用する（ＡＣ駆動／平均順電流密度＝約３１.２５ｍＡ／ｃｍ2）。
青色発光ＯＬＥＤ：３００ｃｄ／ｍ2
緑色発光ＯＬＥＤ：１０００ｃｄ／ｍ2
赤色発光ＯＬＥＤ：１５０ｃｄ／ｍ2
白色発光ＯＬＥＤ：１０００ｃｄ／ｍ2
【００８９】
バーンイン期間はＯＬＥＤの初期輝度に依存する。一般に、ＯＬＥＤが動作する初期輝度が高ければ高いほど、バーンイン期間は短くなる。例えば、初期輝度が１００ｃｄ／ｍ2のＯＬＥＤでは、バーンイン期間はＯＬＥＤの動作の最初の１００時間、一般的には最初の５００時間である。初期輝度が３００ｃｄ／ｍ2のＯＬＥＤでは、バーンイン期間はＯＬＥＤの動作の最初の３５時間、一般的には最初の１７５時間である。初期輝度が５００ｃｄ／ｍ2のＯＬＥＤでは、バーンイン期間はＯＬＥＤの動作の最初の２０時間、一般的には最初の１００時間である。初期輝度が１０００ｃｄ／ｍ2のＯＬＥＤでは、バーンイン期間はＯＬＥＤの動作の最初の１０時間、一般的には最初の５０時間である。
【００９０】
特定の輝度安定性比率を有する１層以上の陽極キャッピング層を設置する場面で使用される用語「選択」は、各陽極キャッピング層の特徴、すなわち材料、２種以上の材料がある場合の材料濃度、層厚、層数等について、本発明のＯＬＥＤに特定の輝度安定性比率を持たせるべく行われる選択を意味する。以下に陽極キャッピング層の具体的実施形態を説明し、「選択」の実例を示す。
【００９１】
本発明のＯＬＥＤは、比較実施形態のＯＬＥＤに対して同一の初期値から特定のフラクションだけ低下するまでの時間が長いため、輝度安定性比率＞１となり、デバイスの輝度安定性が向上したことがわかる。実施形態において、輝度安定性比率は、例えば１より大きい、約２より大きい、約５より大きい、約１０より大きい等、任意の好適な値となるよう適宜選択される。実施形態において、本発明のＯＬＥＤの駆動電圧は、陽極キャッピング層を設けない点を除いて全て同じ条件の比較実施形態のＯＬＥＤの電流濃度及び／又は輝度レベルと比較して低く、同一、あるいは高く設定できる。実施形態において、本発明のＯＬＥＤの駆動電圧は、陽極キャッピング層を設けない点を除いて全て同じ条件の比較実施形態のＯＬＥＤの電流濃度及び／又は輝度レベルと比較して著しく高く（差が約５Ｖ以上、もしくは約３Ｖ以上）設定されることはない。
【００９２】
輝度安定性比率の値に関して用いる場合、用語「約」は、示された数値よりも例えば最大１０％以下の偏差を意味する。例えば、約２を上回る輝度安定性比率は２、２より大きい任意の値、ならびに１.８０、１.８５、１.９０、１.９１、１.９２のように２より小さい値、を含む。
【００９３】
実施形態において、本発明のＯＬＥＤは、陽極キャッピング層を設けない点を除いて全て同じ条件の比較実施形態のＯＬＥＤと比較して、安定した輝度、安定した駆動電圧のうち少なくとも１つの属性を示してもよい。
【００９４】
次に、本発明を特定の例示的実施形態に関して詳述する。各実施形態はあくまで例であり、本発明は例示された物質、条件、工程パラメータに何ら限定されない。％、部は特に明記しない限りそれぞれ体積％、体積部である。
【実施例】
【００９５】
下記実施例において、ＯＬＥＤの構成は、以下の通りである：基体／陽極／１層以上の陽極キャッピング層／電子受容層／発光領域の１層／発光領域のもう１層／陰極。
【００９６】
下記実施例において、複数の層が存在する場合、層を左から右に読む際、１番目に記載される層は他層よりも陽極に近い位置にあるものとする。例えば、「グループＩの発光領域の層：ＮＰＢ（６００）／ＡｌＱ３（７５０）」の場合、ＮＰＢ層はＡｌＱ３層より陽極に近い。
【００９７】
かっこ内の数字は、層厚を示す（単位Å）。コロンで分けられた数字（例えば、１：１）は材料比率を示す（体積比）。
【００９８】
以下の用語について説明する。
「ＩＴＯ」：インジウムスズ酸化物。
「ＮＰＢ]：Ｎ，Ｎ'−ジ（ナフタレン−１−イル）−Ｎ，Ｎ'−ジフェニルベンジジン
「ＡｌＱ３」：トリス（８−ヒドロキシキノリナート）アルミニウム／トリス（８‐ヒドロキシキノリン）アルミニウム／トリス（８−ヒドロキシキノリナト）アルミニウム
「Ｆ４ＴＣＮＱ」：テトラフルオロ・テトラシアノキノジメタン
「ＣｕＰｃ」：銅フタロシアニン（この有機金属化合物を有機物質とみなす）
「ＢＨ２」：第三級ブチルで置換した９，１０−ビス[４−（２，２−ジフェニルエテニル）フェニル]アントラセン（ＴＢＡＤＮ）
「ＢＤ２」：第三級ブチルで置換したペリレン
「Ｒｕｂ」：５，６，１１，１２−テトラフェニルナフタセン（Ｒｕｂｒｅｎｅ）
【００９９】
全グループ（グループＩ乃至ＩＸ）の全てのＯＬＥＤは、真空下（５×１０-6トル）、ＵＶオゾンクリーニング法により予めクリーニングを施したＩＴＯ被覆ガラス基体上に物理蒸着することにより製造された。全てのデバイスは共通の陽極（厚さ約２００ｎｍ／ＩＴＯ）と陰極（厚さ約１２０ｎｍ／Ｍｇ及びＡｇ（体積比９：１））を備えている。
【０１００】
特に明記しない限り、「輝度安定性比率（対比較例）」と題した列の設定値は以下に基づいて算出された。
初期輝度（Ｌo）：ＡＣ駆動／平均順電流密度＝約３１.２５ｍＡ／ｃｍ2      初期電圧（Ｖo）：比較実施例の初期電圧と比べて差異が約５Ｖ以内
【０１０１】
輝度安定性試験は、平均順電流密度を約３１.２５ｍＡ／ｃｍ2としたＡＣ駆動電流を使用し、窒素雰囲気下でＯＬＥＤを動作させ、フォトダイオードを用いて装置輝度の逓減をモニタリングすることにより実施した。約２０時間の初期バーンイン期間の後、Ｌoから１０％減衰するまでの経過時間を記録した。Ｌo＝１００ｃｄ／ｍ2から１０％減衰するまでの時間を、上で測定したＬoから１０％減衰するまでの時間をもとに下記関係式に基づいて計算した。
Ｌo＝１００ｃｄ／ｍ2から１０％減衰するまでの時間＝（上で測定されたＬoから１０％減衰するまでの時間）×（上記で測定されたＬo）／１００
【０１０２】
輝度安定性比率（対比較例）は、「本発明の例示的デバイスから得られたＬo＝１００ｃｄ／ｍ2から１０％減衰するまでの時間」を「陽極キャッピング層を設けない点を除いて全て同じ条件の比較実施形態のＯＬＥＤから得られたＬo＝１００ｃｄ／ｍ2から１０％減衰するまでの時間」で除することで得られる。
【０１０３】
グループＩ  実施例（エレクトロルミネセンスカラー：緑色）
グループＩの発光領域の層：ＮＰＢ（６００）／Ａｌ０３（７５０）
【０１０４】
【表１】
0005389313.tif 000002
【０１０５】
グループＩＩ  実施例（エレクトロルミネセンスカラー：緑色）
グループＩＩの発光領域の層：ＮＰＢ(２００)／ＮＰＢ＋ＡｌＱ３（１:１）（８００）／ＡｌＱ３（２００）
【０１０６】
【表２】
0005389313.tif 000003
【０１０７】
グループＩＩＩ  実施例（エレクトロルミネセンスカラー：緑色）
グループＩＩＩの発光領域の層：ＮＰＢ（６００）／ＡｌＱ３（７５０）
【０１０８】
【表３】
0005389313.tif 000004
【０１０９】
グループＩＶ  実施例（エレクトロルミネセンスカラー：緑色）
グループＩＶの発光領域の層：ＮＰＢ（６００）／ＡｌＱ３（７５０）
【０１１０】
【表４】
0005389313.tif 000005
【０１１１】
グループＶ  実施例（エレクトロルミネセンスカラー：緑色）
グループＶの発光領域の層：ＮＰＢ（６００）／ＡｌＱ３（７５０）
【０１１２】
【表５】
0005389313.tif 000006
【０１１３】
グループＶＩ  実施例（エレクトロルミネセンスカラー：緑色）
グループＶＩの発光領域の層：ＮＰＢ（６００）／ＡｌＱ３（７５０）
【０１１４】
【表６】
0005389313.tif 000007
【０１１５】
グループＶＩＩ  実施例（エレクトロルミネセンスカラー：青色）
グループＶＩＩの発光領域の層：ＮＰＢ（３００）／ＮＰＢ＋ＢＨ２＋ＢＤ２（４９:４９:２）（３００）／ＢＨ２（５０）/ＡｌＱ３（250）
【０１１６】
【表７】
0005389313.tif 000008
【０１１７】
グループＶＩＩＩ  実施例（エレクトロルミネセンスカラー：青色）
グループＶＩＩＩの発光領域の層：ＮＰＢ（３００）／ＢＨ２ （３００）／ＡｌＱ３（３００）
【０１１８】
【表８】
0005389313.tif 000009
【０１１９】
グループＩＸ  実施例（エレクトロルミネセンスカラー：白色）
グループＩＸの発光領域の層：ＮＰＢ（３００）／ＮＰＢ＋ＢＨ２＋Ｒｕｂ（４９:４９:２）（３００）／ＢＨ２（３００）／ＡｌＱ３（３００）
【０１２０】
【表９】
0005389313.tif 000010
【０１２１】
上記実施例はあくまで例であり、本発明は上記物質、条件、工程パラメータに何ら限定されない。